(57)【要約】【課題】  輝水鉛鉱を随伴する硫化銅鉱石から硫化銅鉱物とモリブデンを含む輝水鉛鉱を、迅速且つ効率良く分ける分離方法を提供する。【解決手段】  銅を含む鉱物とモリブデンを含む鉱物の混合物に、酸素を酸化剤とする雰囲気下でプラズマ照射を行い、前記銅を含む鉱物とモリブデンを含む鉱物の表面にプラズマ処理を施した後、プラズマ処理後の前記混合物を、アルカリ溶液を添加してｐＨ調整したアルカリ金属塩の水溶液で洗浄し、次いで洗浄後の混合物を浮遊選鉱に付して前記銅を含む鉱物とモリブデンを含む鉱物を分離することを特徴とする銅とモリブデンの分離方法である。【選択図】  なし【特許請求の範囲】
【請求項１】
銅を含む鉱物とモリブデンを含む鉱物の混合物に、酸素を酸化剤とする雰囲気下でプラズマ照射を行い、前記銅を含む鉱物とモリブデンを含む鉱物の表面にプラズマ処理を施した後、
プラズマ処理後の前記混合物を、アルカリ溶液を添加してｐＨ調整したアルカリ金属塩の水溶液と混合して条件付けし、次いで条件付け後の混合物を浮遊選鉱に付して前記銅とモリブデンを含む鉱物を分離することを特徴とする銅とモリブデンの分離方法。
【請求項２】
前記混合物の銅を含む鉱物が黄銅鉱、斑銅鉱の少なくとも１種以上、モリブデンを含む鉱物が輝水鉛鉱であることを特徴とする請求項１記載の銅とモリブデンの分離方法。
【請求項３】
前記アルカリ金属塩の水溶液が、捕収剤を含むことを特徴とする請求項１又は２に記載の銅とモリブデンの分離方法。
【発明の詳細な説明】
【技術分野】
【０００１】
本発明は、銅とモリブデンを含有するポーフィリー型の鉱石を選鉱処理し、銅とモリブデンを分離する技術に関する。
【背景技術】
【０００２】
銅は電線、熱交換器、建築材料をはじめ幅広く用いられる有価な元素である。
この銅は、黄銅鉱や班銅鉱などの硫化鉱物として硫化銅鉱石中に存在するものが多く、先ず、硫化銅鉱石を採掘し、浮遊選鉱などの選鉱処理によって脈石を分離して品位を向上させた銅精鉱とする。次に、その得られた銅精鉱を、自熔炉などの炉に装入して高温で加熱して不純物をスラグや排ガスとして分離したマットを形成する。次いで、そのマットを転炉や精製炉を経て粗銅に精製してアノードに鋳造し、鋳造により得られたアノードを、硫酸酸性溶液中で電気分解することで高純度な電気銅を電析させる。この電析した電気銅を製品として上記の材料の原料等として供するものである。
【０００３】
一方、モリブデンは特殊鋼の合金成分、石油精製の触媒、潤滑剤などに用いられる有価な元素である。
このモリブデンは、輝水鉛鉱などの硫化鉱物として存在し、これを精製して回収される。
【０００４】
ところで、ポーフィリー型と呼ばれる銅鉱床をもつ鉱山では、鉱石中に黄銅鉱や班銅鉱に輝水鉛鉱が随伴されて産出される特徴がある。輝水鉛鉱に含まれるモリブデンは、上記のように有価元素であると同時に、輝水鉛鉱が炉で熔解されると、揮発したモリブデンが設備に付着し、腐食を促進するなど好ましくなく、モリブデンを含む鉱石を銅鉱石に随伴して産出する銅鉱山では、採掘した銅鉱石から銅とモリブデンを分離する選鉱処理が欠かせない。
【０００５】
従来から、硫化銅鉱石中に含有される黄銅鉱や輝水鉛鉱を分離して銅とモリブデンをそれぞれ回収しようとする際は、工業的な取り扱い性やコストや分離性から浮遊選鉱が用いられることが多かった。
硫化銅鉱物は、一般に浮遊選鉱では比較的浮遊しやすい鉱物になるので、ＮａＨＳ等の硫化剤を抑制剤として添加することにより黄銅鉱が浮上するのを抑制し、輝水鉛鉱を浮選させて分離される。
【０００６】
しかし、一方でＮａＨＳを用いた場合、選鉱条件を設定するのが難しい問題や部分的に酸化した硫化鉱を処理する場合など、鉱石スラリーが酸性を呈する場合には、ＮａＨＳを添加したスラリーから硫化水素が発生する危険性もあった。
【０００７】
そこで例えば、特許文献１に示すように、浮遊選鉱を複数段で行い、さらに鉱物の表面を酸化する方法が示されてきた。特許文献１に開示される方法は、銅粗選及び銅精選によって得られた銅精鉱に対して更にモリブデン浮選を行い、浮鉱の輝水鉛鉱含有量が約１重量％になった時点で浮鉱をオゾン酸化した後、浮遊選鉱し、モリブデン鉱物を浮鉱として回収することを特徴とするモリブデン鉱物の精製方法である。
【０００８】
しかし、特許文献１の方法においては、オゾンによって鉱物中の硫黄まで酸化されやすく、上記のように硫化水素が発生してしまうリスクを負うこととなり、さらにスラリーが酸性を呈することから一部の銅が溶解し、排水への影響が懸念されるなど、必ずしも効率的な方法とは言えなかった。
このため、工業的に容易かつ安全に銅とモリブデンを分離する方法が望まれていた。
【先行技術文献】
【特許文献】
【０００９】
【特許文献１】特開平５−１９５１０６号公報
【発明の概要】
【発明が解決しようとする課題】
【００１０】
本発明の目的は、上記の従来技術の問題点に鑑み、輝水鉛鉱を随伴する硫化銅鉱石から硫化銅鉱物とモリブデンを含む輝水鉛鉱を、迅速且つ効率良く分ける分離方法を提供するものである。
【課題を解決するための手段】
【００１１】
このような状況に鑑み、上記課題を解決するための本発明の第１の発明は、銅を含む鉱物とモリブデンを含む鉱物の混合物に、酸素を酸化剤とする雰囲気下でプラズマ照射を行い、前記銅を含む鉱物とモリブデンを含む鉱物の表面にプラズマ処理を施した後、プラズマ処理後の混合物を、アルカリ溶液を添加してｐＨ調整したアルカリ金属塩の水溶液と接触して条件付けし、次いで条件付け後の混合物を浮遊選鉱に付してこの銅を含む鉱物とモリブデンを含む鉱物を分離することを特徴とする銅とモリブデンの分離方法である。
【００１２】
本発明の第２の発明は、第１の発明における混合物の銅を含む鉱物が、黄銅鉱、斑銅鉱の少なくとも１種以上、モリブデンを含む鉱物が輝水鉛鉱であることを特徴とする銅とモリブデンの分離方法である。
【００１３】
本発明の第３の発明は、第１及び第２の発明におけるアルカリ金属塩の水溶液が、捕収剤を含むことを特徴とする銅とモリブデンの分離方法である。
【発明の効果】
【００１４】
本発明によれば、硫化水素の発生する危険性なしに、銅（硫化銅鉱物）とモリブデン（輝水鉛鉱）を分離することができ、さらに酸化度の調整が容易なためにモリブデンの実収率と品位を任意に設定できる。
また、その分離処理は短時間で行うことができるため、設備的にコンパクトで済む。
【図面の簡単な説明】
【００１５】
【図１】本発明の銅とモリブデンの分離方法における分離フロー図である。
【発明を実施するための形態】
【００１６】
図１の概略フロー図に示すように本発明では、鉱物を空気中など酸素が存在する雰囲気下にあるプラズマ発生装置に装入し、鉱物にプラズマを照射する処理を行って鉱物表面を酸化させる。その後プラズマ処理した鉱物を、ｐＨ調整したアルカリ金属塩の水溶液で洗浄し、その後浮遊選鉱する。
【００１７】
具体的に本発明の分離方法は、先ず鉱物を酸化する際に、酸素雰囲気下で鉱物にプラズマを照射する処理を行う。このプラズマ処理によって、黄銅鉱及びモリブデン鉱物の表面を酸化する。
その後、アルカリ水溶液で洗浄する。この際、水溶液中に酸素や空気を吹き込みながら洗浄しても良い。
これらの処理によって、黄銅鉱表面は、比較的安定な酸化物、水酸化物で被覆され親水性の性質を示すが、モリブデン表面は、洗浄時間の増大に伴い表面の酸化物が除去され表面を硫黄が被覆するようになり、疎水性となる。
【００１８】
プラズマ処理した鉱物を浮遊選鉱に適した状態に条件付けする際に用いる液は、ｐＨ調整されたアルカリ金属塩の水溶液を使用する。例えば、ＮａＯＨなどのアルカリ溶液によりｐＨ８〜１２程度に調整されたＫＣｌなどを用いると良い。
【００１９】
さらに、浮遊選鉱時に適量の捕収剤を用いることで、鉱物の浮上性を向上させることができ、その際、銅鉱物の黄銅鉱の浮上も増加するが、モリブデン鉱物の輝水鉛鉱の浮上する割合がさらに大きく、その結果、輝水鉛鉱を効率よく黄銅鉱と分離できることになることから、条件付け時の液であるアルカリ金属塩の水溶液に捕収剤を添加して用いても良い。
この捕収剤の添加量は、実鉱石に合わせて適宜調整すれば良いが、具体的な捕収剤としてジチオリン酸塩などがあり、添加量は例えばスラリー１リットルに対して０．１〜０．２μＬ程度などがある。
【００２０】
なお、浮遊選鉱での鉱物の分離程度は実収率で評価でき、親水性の程度は接触角の差で評価できる。
すなわち、モリブデンの場合、含有する輝水鉛鉱と黄銅鉱の実収率の差が大きいほど分離されやすく、接触角の差が大きいほど分離されやすく、疎水性の鉱物は気泡に付着させ浮上鉱物として回収することができる。
【００２１】
このプラズマ処理＋アルカリ洗浄＋浮選分離については、下記のメカニズムによると考えている。
すなわち、プラズマ処理によって、黄銅鉱表面はモリブデナイト表面より強く酸化され、表面の鉄、銅の一部は酸化物となる。その酸化の程度は、プラズマ処理時の強度、処理時間、酸素量によって制御できる。
一方、モリブデナイト表面のＭｏ、Ｓも強いプラズマ酸化では酸化されるが、強い酸化は必要ではなく、黄銅鉱表面が酸化される程度のプラズマ処理で十分である。
その後、アルカリ水溶液中で洗浄すると、モリブデナイト表面の酸化物は洗浄時間とともに溶解し、硫黄層が表面に現れ疎水性となる。またプラズマ処理によって形成された黄銅鉱表面の酸化物は、比較的安定でありアルカリ洗浄液中でも表面は強い親水性を示す。即ち洗浄中に一部溶解しても銅、鉄イオンは水酸化物沈殿を表面に形成するため親水性を維持することができるためである。
その後、空気をスラリーに導入することで疎水性のモリブデナイトを浮遊させ親水性の黄銅鉱はスラリー中にとどまることで両者の分離が行われる。
【００２２】
照射するプラズマの大きさは、出力電力と時間の積分であるため、時間や出力を調整することで、酸化層の厚みを自在かつ精度良く調整でき、その結果浮上する程度を細かく制御でき、この点も全体に吹き込まれるオゾンガスによる酸化と異なるものである。
プラズマ照射時における雰囲気は、酸素を酸化剤として含む雰囲気が望ましく、例えば純酸素雰囲気、不活性ガスとの混合雰囲気などが好ましく、酸素より酸化力の強い酸化剤、例えばオゾンなどを含むのは好ましくない。
【実施例】
【００２３】
以下、実施例を用いて本発明を、より詳細に説明する。
【実施例１】
【００２４】
本発明の実施例で用いた黄銅鉱とモリブデナイト（輝水鉛鉱）の混合したポーフィリー型の鉱石は、南米で産出したものを使用した。
この鉱石サンプルを７６〜１０６μｍまで粉砕し、５００ｇを分取して試料とし、プラズマ照射処理を以下の条件行った。
【００２５】
プラズマ照射に使用するプラズマ装置は、雰囲気を純酸素雰囲気とし、１００Ｐａの圧力になるように、純酸素を流して雰囲気調整をした。
照射するプラズマの出力は、１０Ｗとし、照射時間は３分間を標準とし、１〜１０分間で調整した。なお、プラズマ発生装置には、京都電子計測株式会社製、商品名「ＰＡ１５０４型」を使用した。
【００２６】
プラズマ処理後の鉱物を、ＮａＯＨを加えてｐＨを９に調整した濃度０．００１ＭのＫＣｌ溶液に入れ、捕収剤としてＤＴＰ（ジエチルジチオリン酸塩）を添加後、３分間攪拌して条件付けした。ＤＴＰの添加濃度は０．７［μｌ／Ｌ］である。
その後、従来から知られている方法を用いて浮遊選鉱に付し、モリブデナイトと銅精鉱を分離した。
【００２７】
次いで、鉱物組成は化学分析値と光学顕微鏡を用いて同定し、その組成を用いて算出した黄銅鉱もしくは輝水鉛鉱の物量を元の鉱石中の黄銅鉱もしくは輝水鉛鉱の物量で除した割合を実収率とした。
実収率が高い方が回収率として良いことになるが、２つのものを分離する場合、もう一方の実収率は低い方が良い。すなわち実収率の差が大きいほうが好ましいことになる。
その結果を表１に示す。
【００２８】
また接触角は公知の、例えば特開２０１０−５４３１２号公報に記載された方法を用いて算出した。接触角が大きい方が、表面が親水性であることを示している。
その結果を表２に示す。
【００２９】
【表１】
2014188428.tif 000002
【００３０】
【表２】
2014188428.tif 000003
【００３１】
表１に示すように、黄銅鉱と輝塩水鉱の実収率差は４２．０％もあり、輝水鉛鉱を黄銅鉱と効率よく分離できる。また、表２に接触角を示したが、差は２４．２度あり輝水鉛鉱はより親水化されたことがわかる。
【実施例２】
【００３２】
実施例１と同じ鉱物を用い、同じ方法で処理して浮遊選鉱に付した。ただしＤＴＰは使用しなかった。
その結果、黄銅鉱と輝塩水鉱の実収率差は２２．４％と実施例１よりは低下したが工業的には実用できる程度に分離できた。一方で接触角は後述の比較例とあまり変わらず、浮上しやすさはあまり改善されていない結果となっている。
【００３３】
（比較例１）
実施例１及び実施例２と同じ鉱物を用い、酸化にオゾン発生器で生成した２％のオゾンを含んだ空気を毎分１．７リットル吹き込んだ。
その結果、実施率は黄銅鉱、輝水鉛鉱とも８５％を超えるものの、差は１．７％しかなく選鉱で分離することは限界があった。接触角も１２度程度と輝水鉛鉱はあまり親水化されていないことを示した。
【００３４】
本発明によれば、危険な薬品を使用することなく、輝水鉛鉱と銅鉱物を含んだ鉱物からモリブデンを効率よく分離することが可能となる。
【図１】
2014188428.tif 000004